(57)【要約】【課題】  主として自動車用部品を用途とし、軟窒化処理前に全伸び特性と穴拡げ性などのプレス成形性に優れ、軟窒化処理後に十分な厚みの表層硬化層を有する耐摩耗性に優れた軟窒化処理鋼を提供する。【解決手段】  質量％で、Ｃ  ：０．００１〜０．００５％、Ｓｉ：０．０３〜０．５％、Ｍｎ：０．１〜１．０％、Ａｌ：０．０１５％〜０．１％、Ｔｉ：０．０３〜０．１％、Ｃｒ：０．４〜１．４％を含有し、Ｐ  ：０．０３５％以下に制限し、残部がＦｅおよび不可避的不純物からなり、さらに、鋼最表面から０．２５ｍｍの深さにおいて、フェライト結晶中の｛００１｝面上に板状析出したＣｒ窒化物の板状方向のサイズが５〜１０ｎｍ、該Ｃｒ窒化物の個数密度が１×１０17ｃｍ-3以上であり、好ましくは、該Ｃｒ窒化物中のＮ量とＣｒ量の比（Ｎ／Ｃｒ）が０．５〜０．８の範囲内にある耐磨耗性に優れた軟窒化処理鋼。【選択図】      図１
2005264318.tif 000002
【特許請求の範囲】
【請求項１】
質量％で、
Ｃ  ：０．００１〜０．００５％、
Ｓｉ：０．０３〜０．５％、
Ｍｎ：０．１〜１．０％、
Ａｌ：０．０１５％〜０．１％、
Ｔｉ：０．０３〜０．１％、
Ｃｒ：０．４〜１．４％を含有し、
Ｐ  ：０．０３５％以下に制限し、残部がＦｅおよび不可避的不純物からなり、さらに、鋼最表面から０．２５ｍｍの深さにおいて、フェライト結晶中の｛００１｝面上に板状析出したＣｒ窒化物の板状方向のサイズが５〜１０ｎｍ、該Ｃｒ窒化物の個数密度が１×１０17ｃｍ-3以上であることを特徴とする耐磨耗性に優れた軟窒化処理鋼。
【請求項２】
前記Ｃｒ窒化物中のＮ量とＣｒ量の比（Ｎ／Ｃｒ）が０．５〜０．８の範囲内にあることを特徴とする請求項１記載の耐磨耗性に優れた軟窒化処理鋼。
【請求項３】
前記Ｃｒ窒化物の個数密度が２×１０17ｃｍ-3以上であることを特徴とする請求項１または２記載の耐磨耗性に優れた軟窒化処理鋼。
【請求項４】
さらに、質量％で、
Ｃｕ：０．８〜２．０％、
Ｎｉ：０．５×［Ｃｕ］〜１．５％
を含有することを特徴とする請求項１〜３の何れか１項に記載の耐磨耗性に優れた軟窒化処理鋼。
但し、上記［Ｃｕ］はＣｕ含有量（質量％）を示す。
【請求項５】
さらに、質量％で、
Ｏを０．００４％以下に制限することを特徴とする請求項１〜４の何れか１項に記載の耐磨耗性に優れた軟窒化処理鋼。
【発明の詳細な説明】
【技術分野】
【０００１】
本発明は、自動車部品、自転車その他回転を伴う各種部品、または、衝撃負荷の加わりやすい各種機械部品などに採用される窒化処理鋼に属し、特に、自動車用のトランスミッション等の部品に代表されるように、プレス成形後、さらに軟窒化処理を施すことにより特性が付与される部品への適用を前提として、窒化処理前のプレス成形性と、窒化処理後の耐磨耗性の両特性がともに優れた軟窒化処理鋼に関わるものである。
【背景技術】
【０００２】
鋼の表面硬化法の一手法として知られる窒化法は、一般に、成形加工して得られた鋼製部品をＮＨ3等の窒素含有ガスの雰囲気でＡc1以下の温度域に加熱し、表層部に活性窒素を拡散させ、安定な窒化物を形成することにより、表層部を硬化させる手法である。
【０００３】
しかし、その表層部の硬化機構はよく判っていないのが現状であり、例えば、窒素原子が鋼中のＡｌ、Ｃｒ、Ｔｉ、Ｖ、Ｍｏなどの間で窒化物を形成し、これらが転位（すべり）との何らかの干渉効果を持つことによるという説や、鋼中における窒化物自身の歪みに起因するという説など、幾つかの硬化機構説がある。
【０００４】
このような窒化法による鋼表層部の硬化処理方法として、例えば、特許文献１および特許文献２などでは、Ｃ：０．１〜０．５％の鋼中にＡｌやＣｒの窒化物形成元素を添加した鋼を所定温度条件で窒化処理した軟窒化低合金鋼が提案されているが、いずれも、鋼中のＣ含有量が高く、窒化処理時に窒化物を形成する元素を多く添加するために、鋼材の加工性に劣り、主に、切削加工による工具、構造用部品に用途が限られるという欠点があった。
【０００５】
これに対し、プレス加工成形が可能な自動車や機械部品用鋼として深絞り性および窒化処理に優れた軟窒化用の極低Ｃ−ＩＦ（Interstitial Free）鋼板の製造方法が特許文献３などで提案されている。しかし、このような従来の軟窒化用鋼板では、窒化処理した後の表面性状が不均一となり、十分な強度を得ることが困難であるなどの課題があった。
【０００６】
これに対し、特許文献４〜６などでは、添加元素としてのＣｕに注目し、鋼板製造時に、鋼中にＣｕを固溶させることにより十分な加工性を確保でき、かつ、窒化処理時には、鋼中のＣｕ析出により強度向上とともに、表面硬化が可能となる、窒化処理用熱延鋼板が提案されている。
【０００７】
これらの方法のうち、特許文献６で開示する方法では、自動車用部品を用途とし、窒化処理前のプレス成形時に要求される鋼板の伸びフランジ性や穴拡げ性を確保し、かつ、鋼板の窒化処理後に表面から板厚方向に硬度を低下させた表面耐磨耗性に優れた鋼板が提案されている。
【０００８】
しかしながら、より耐磨耗性を向上させるためには、最表面から、より内部までを硬化させることが理想である。充分な厚みの硬化層を形成するためには、窒素を鋼表面から板厚方向へ充分に拡散させる必要があり、軟窒化処理条件として、処理時間を増加させるか、加熱温度を上昇させなければならない。
【０００９】
しかしながら、軟窒化処理時の処理時間増加および加熱温度上昇は、軟窒化処理鋼の製造における生産性向上および製造コスト低減の観点からは、好ましくない。
【００１０】
このような従来技術の現状から、より低温または短時間での軟窒化処理条件においても、窒素の鋼中への拡散量が確保でき、表面から深さ方向に十分な硬化層を有する、窒化処理前のプレス成形性に優れ、かつ、窒化処理後の表面耐磨耗性に優れた軟窒化処理鋼が望まれていた。
【００１１】
【特許文献１】特開昭５９−３１８５０号公報
【特許文献２】特開昭５９−５０１５８号公報
【特許文献３】特開平９−２５５１７号公報
【特許文献４】特開平３−１２２２５４号公報
【特許文献５】特開平１１−１９９９７０号公報
【特許文献６】特開２００３−１１９５４８号公報
【発明の開示】
【発明が解決しようとする課題】
【００１２】
上記従来技術では、最近の自動車部品に要求される高強度化、例えば、最表面から深さ方向０．２５ｍｍの硬度が５１５Ｈｖ以上の目標を達成することは困難であり、または、目標を満足する軟窒化処理鋼を製造するためには生産性およびコストを低下させるという課題があった。
【００１３】
このような従来技術の現状に鑑みて、本発明は、生産性およびコストを低下させることなく、主に自動車用部品として要求される、軟窒化処理前には伸びフランジ性や穴拡げ性などのプレス成形性に優れ、かつ、軟窒化処理後には表面から充分な厚みで硬化層が形成された耐磨耗性に優れた軟窒化処理鋼を提供することを目的とする。
【課題を解決するための手段】
【００１４】
本発明鋼は、自動車用または機械構造用の部品に要求される耐磨耗性を充分に向上させるために、鋼最表面から０．２５ｍｍの深さにおける目標硬度がビッカース硬度で５１５Ｈｖ以上を満足する硬化層を有する軟窒化処理鋼であり、そのために、特に、鋼中の窒化物形成成分の含有量を規定するとともに、軟窒化処理により形成する鋼最表面から０．２５ｍｍの深さにおける窒化物の析出形態を規定した軟窒化処理鋼である。
【００１５】
なお、上記の鋼最表面については、表面処理条件によって軟窒化処理後の最表層部には、数十μｍ程度の鉄窒化層が形成されるので、これを含んだ鋼表面を最表面と定義する。
【００１６】
つまり、本発明の要旨とするところは、以下の通りである。
【００１７】
（１）質量％で、
Ｃ  ：０．００１〜０．００５％、
Ｓｉ：０．０３〜０．５％、
Ｍｎ：０．１〜１．０％、
Ａｌ：０．０１５％〜０．１％、
Ｔｉ：０．０３〜０．１％、
Ｃｒ：０．４〜１．４％を含有し、
Ｐ  ：０．０３５％以下に制限し、残部がＦｅおよび不可避的不純物からなり、さらに、鋼最表面から０．２５ｍｍの深さにおいて、フェライト結晶中の｛００１｝面上に板状析出したＣｒ窒化物の板状方向のサイズが５〜１０ｎｍ、該Ｃｒ窒化物の個数密度が１×１０17ｃｍ-3以上であることを特徴とする耐磨耗性に優れた軟窒化処理鋼。
【００１８】
（２）前記Ｃｒ窒化物中のＮ量とＣｒ量の比（Ｎ／Ｃｒ）が０．５〜０．８の範囲内にあることを特徴とする上記（１）記載の耐磨耗性に優れた軟窒化処理鋼。
【００１９】
（３）前記Ｃｒ窒化物の個数密度が２×１０17ｃｍ-3以上であることを特徴とする上記（１）または（２）記載の耐磨耗性に優れた軟窒化処理鋼。
【００２０】
（４）さらに、質量％で、
Ｃｕ：０．８〜２．０％、
Ｎｉ：０．５×［Ｃｕ］〜１．５％を含有することを特徴とする上記（１）〜（３）の何れかに記載の耐磨耗性に優れた軟窒化処理鋼。
但し、上記［Ｃｕ］はＣｕ含有量（質量％）を示す。
【００２１】
（５）さらに、質量％で、
Ｏを０．００４％以下に制限することを特徴とする上記（１）〜（４）の何れかに記載の耐磨耗性に優れた軟窒化処理鋼。
【発明の効果】
【００２２】
本発明の適用により、従来に比べて、生産性およびコストを低下させることなく、軟窒化処理前には伸びフランジ性や穴拡げ性などのプレス成形性に優れ、かつ、軟窒化処理後には表面から充分な厚みで硬化層が形成された耐磨耗性に優れた軟窒化処理鋼を提供することができる。
【発明を実施するための最良の形態】
【００２３】
従来から知られているＡｌ、Ｃｒ、Ｔｉ、Ｖなどの窒化物の微細分散技術を複合的に活用するだけでは、近年の厳しい部品ニーズに対してその技術限界があることに直面し、本発明者らは、プレス加工性に優れた鋼板が、軟窒化処理により表層から充分な領域が硬化し、部品として要求される耐摩耗性が向上する諸条件を鋭意検討した。
【００２４】
特に、窒化処理によって鋼中に生成する窒化物の種類と組成、個数密度、分布、母相との整合性に着目し、これらを、ある特定の範囲内に最適化することで、厳しいニーズに対応可能な表層強化技術を可能とすることを突き止めた。
【００２５】
さらに、鋼材部品自体の強度を制御する目的で、炭窒化物や他の析出物挙動を検討した結果、表面硬度の制御とは独立に、鋼材内部の強度設計も可能であることを見出した。
【００２６】
以下、本発明について詳細に説明する。
【００２７】
まず、本発明鋼の成分組成は以下の理由で限定する。なお、以下に示す「％」は、特に説明がない限り「質量％」を意味するものとする。
【００２８】
Ｃは、０．００１〜０．００５％とする。鋼中のＣは過度に含有すると、炭化物を形成し、鋼の延性、プレス成形性の低下をもたらすため、その含有量の上限を０．００５％とした。Ｃ含有量は、低いほど延性、プレス成形性が向上するものの、その含有量を０．００１％より低くすると、脱炭処理のために製造コストが高くなるため、その下限を０．００１％とした。
【００２９】
Ｓｉは、脱酸剤として、さらには、固溶強化機構により母材強度を向上させる作用を有するので、その効果を利用するために、その含有量の下限を０．０３％とする。一方で、Ｓｉの過剰添加による加工性の低下を防ぐために、その含有量の上限を０．５％と限定した。
【００３０】
Ｍｎは、鋼中のＳと反応し、ＭｎＳを形成することにより、鋼を製造する際の高温での割れや中心偏析を抑制する役割を果たすので、その含有量の下限を０．１％とする。また、Ｍｎは、固溶強化能力が高いので、必要に応じて、その含有量を向上することができるが、含有量が１．０％を超えると、延性の低下が大きくなるので、含有量の上限を１．０％とする。
【００３１】
Ｐは、一般に、固溶強化元素の一つとして知られ、ある程度までの含有は許容されるが、本発明では、延性の劣化を抑制するために、その含有量の上限を０．０３５％に制限する。
【００３２】
Ａｌは、Ｓｉと同様に脱酸剤として有効な元素である。また、軟窒化処理時にＡｌ窒化物を析出し、鋼の表層硬化に寄与する。これらの作用を十分発揮させるためには、含有量の下限を０．０１５％とする。しかし、Ａｌ含有量が０．１％を超えると、鋼表層部のみが硬化し、鋼内部への窒素拡散を抑制することになり、充分な厚みの硬化層は得られなくなるので、その含有量の上限を０．１％とした。
【００３３】
Ｔｉは、鋼中の不要なＣやＮと析出物を形成し、鋼中の固溶Ｃおよび固溶Ｎを低減させることにより延性向上に寄与するので、その含有量の下限を０．０３％とする。しかし、Ｔｉの過剰添加は、固溶Ｔｉ量が増加し延性低下を引き起こし、また、Ａｌ同様に鋼表層部のみが硬化し、内部への窒素拡散を抑制することになるので、その含有量の上限を０．１％とした。
【００３４】
Ｃｒは、本発明において中心的役割を担う元素であり、軟窒化処理時に鋼再表面から充分な深さ領域で、微細な窒化析出物を高密度に形成し、鋼結晶構造において転位の移動を抑制することにより、表層部の硬度を上昇させる作用を持つ。
【００３５】
この作用・効果を充分に発揮させるために、その含有量の下限を０．４％とする。より好ましくは０．７％とする。しかし、Ｃｒ含有量が多すぎると、鋼の極表層部のみの硬度が上昇し、内部への窒素拡散を抑制することとなり、内部硬化が遅れ充分な厚みの硬化層を得ることができなくなるため、その含有量の上限を１．４％とする。より好ましくは１．２％とする。
【００３６】
本発明鋼は、上記の成分を基本成分として含有し、かつ、その含有量を規定することにより、窒化処理前には延性や穴広げ性などのプレス成形性に優れ、かつ、窒化処理後に表面から充分な厚み領域に、後述するような微細窒化物を高密度に析出させ、硬化させることができる。
【００３７】
本発明鋼は、上記課題とする鋼材特性を害することのない範囲で、その他の特性を向上するなどの目的で、必要に応じて、以下の成分を含有することができる。
【００３８】
Ｃｕは、窒化処理時に鋼中にＣｕ粒子を析出し、強度を向上させる作用を有する元素として知られている（特許文献６、参照）。しかし、表層部の微細窒化物形成領域においては、析出Ｃｕ粒子は硬化にほとんど影響を及ぼしていないことが判明した。この領域では、熱処理中に析出したＣｕ粒子を核生成サイトとして窒化物が優先的に成長する。
【００３９】
したがって、Ｃｕ粒子は、常に、この窒化物とペアを形成するため、硬化に寄与する析出物の総個数密度が、ほぼ窒化物によって決まることになるためである。この知見は、３次元アトムプローブ（３Ｄ−ＡＰ）解析によって初めて見出されたものである。したがって、析出Ｃｕ粒子は、微細窒化物形成領域では硬化に寄与せず、微細窒化物が形成されない鋼内部の強度のみを増加させることになる。
【００４０】
したがって、本発明では、Ｃｕは表層部の硬度向上のために添加する必要はなく、Ｃｒ等の微細窒化物形成が形成されない表層より内部（中心部側）においてＣｕ析出による強度向上効果を得るために、必要に応じてＣｕを添加する。
【００４１】
この鋼内部（中心部側）のＣｕ析出による強度向上効果を充分得るためには、Ｃｕ含有量の下限を０．８％とするのが好ましい。一方、過度の添加はその効果が飽和するため、コスト面も考慮して、その含有量の上限を２．０％、好ましくは１．５％とする。
【００４２】
Ｎｉは、鋼表層での硬化層形成にとって本来必要でない元素であるが、上記Ｃｕを添加する場合には、熱間圧延時に生じるＣｕ起因の脆化割れを回避するため、Ｃｕ含有量に応じて添加することが好ましい。この作用効果を充分得るためには、質量比で、Ｃｕ含有量の０．５倍以上添加する必要がある。
【００４３】
したがって、Ｎｉ含有量の下限を０．５×［Ｃｕ］とするのが好ましい。なお、上記［Ｃｕ］はＣｕ含有量（質量％）を示す。一方、その含有量が１．５％を超えると、延性の低下につながるため、その上限を１．５％とする。
【００４４】
このような理由で、本発明では、さらに鋼材強度を向上するために、Ｃｕを０．８〜２．０％の範囲で添加するとともに、その際のＣｕ起因の熱延脆化割れを回避するために、Ｎｉを０．５×（Ｃｕ）〜１．５％の範囲で添加する。
【００４５】
本発明においては、鋼中に形成される酸化物の量を極力低くすることも重要であり、特に、プレス成形性の中でも、伸びフランジ性および穴拡げ性の向上のためには、Ｏを０．００４％以下とすることが好ましい。
【００４６】
また、上記で規定する以外のその他の元素については、本発明の目的を達成する上では不可避的不純物として取り扱うが、より好ましくは、以下のように含有量を規制する。
【００４７】
例えば、原料としてスクラップを部分使用した時に混入するＳｎなどのような微量元素は、特に、本発明鋼の材料特性を左右するものではないため、本発明効果を左右するものではない。
【００４８】
しかし、ＶやＭｏ、Ｎｂ、Ｚｒ等のようなに、Ｎとの親和力が大きい元素については、窒化処理によって容易に窒化物を形成し、極表層部の硬化など鋼材特性に悪影響を及ぼすため、これらの元素の混入を極力防止し、各々の含有量を０．０１％以下とすることがより好ましい。
【００４９】
また、軟窒化処理前の鋼中に不可避的成分として含有されているＮは、フェライト鉄中での固溶度が比較的大きい。鋼中の固溶Ｎ量が多いと延性が劣化し、プレス生成性が劣化することになり好ましくない。したがって、軟窒化処理前のＮ含有量は０．００５％以下、より好ましくは０．００３％以下に制限する。
【００５０】
なお、軟窒化処理後は、窒化処理中に表面から浸入、拡散したＮが、Ｃｒなどと微細かつ高密度の窒化物を析出し、鋼中の転位を固着する等によって表層硬化に寄与するため、この限りではない。
【００５１】
Ｓは、加工性を低下させ、耐食性等の観点から悪影響を及ぼすため、その含有量を可能な限り低減することが好ましいが、溶解の段階で混入してしまうので、含有量の上限を０．０３％以下とするのがより好ましい。
【００５２】
本発明では、上述したように鋼中の成分組成を好ましい範囲に規定することに加えて、鋼の窒化処理後に形成される鋼表層部の窒化物の形態を、以下の理由から規定する。
【００５３】
本発明者らは、成分組成が異なる鋼を、窒化処理条件を変えて窒化処理した後の鋼表層部について、透過型電子顕微鏡（ＴＥＭ）と３次元アトムプローブ装置（３Ｄ−ＡＰ）を用いて解析し、表層部の硬化特性の観点から、最適な析出窒化物の形態について詳細に検討した。
【００５４】
その結果、鋼の表層部の硬化特性を向上するためには、窒化処理により鋼最表面からより深い領域、少なくとも０．２５ｍｍの深さまでの領域において析出する窒化物の中でも、特に、フェライト結晶中の｛００１｝面上に板状析出したＣｒ窒化物のサイズとその個数密度、および、その窒化物中のＮ量とＣｒ量の比（Ｎ／Ｃｒ）が、重要な条件であることを知見した。
【００５５】
上述した通り、本発明鋼は、鋼中にＣｒを含有し、窒化処理においては、表面から窒素が鋼内部に浸入、拡散し、鋼中のＣｒ等の窒化物形成元素と窒化物を形成する。
【００５６】
この際、Ｃｒは、従来の窒化処理用鋼に用いられていたＶ等に比べ窒素との親和力が少し小さいため、適量の添加の場合には、極表層部でのみ窒化物を形成し、その後の窒素の内部拡散を阻害するという要因は小さく、鋼最表面から充分な深さ領域まで有効に窒化物を生成することができる。
【００５７】
但し、Ｖなどの窒素と親和力の大きな元素が複合添加されている場合は、Ｃｒに優先しこれらの元素と析出物を形成することになるため、極表層部のみの硬化が生じ易く、充分な厚みの硬化層の形成が難くなる。
【００５８】
本発明では、自動車用または機械構造用の部品に要求される耐磨耗性を充分に向上させるために、鋼最表面から０．２５ｍｍの深さにおける目標硬さをビッカース硬度（１００ｇ荷重）を５１５Ｈｖ以上とし、そのために、鋼最表面から０．２５ｍｍの深さにおけるＣｒ窒化物の析出形態を、以下のように規定する必要がある。
【００５９】
フェライト結晶中の｛００１｝面上に板状析出したＣｒ窒化物は、形状が板状であるために、フェライトの結晶格子内で大きな整合歪みを生成し、硬度上昇に有効に作用する。
【００６０】
この作用を有効に発揮させるためには、上記Ｃｒ窒化物のサイズは、板状長径方向に５〜１０ｎｍとする必要がある。その板状長径方向のサイズが５ｎｍ未満であると、フェライトの結晶格子内で充分大きな整合歪みを生成することはできず、逆に、１０ｎｍより大きい場合は、非整合性が大きくなるため、むしろ、硬度が低下してしまう。このような理由から、上記Ｃｒ窒化物のサイズは、板状長径方向に５〜１０ｎｍとする。
【００６１】
本発明鋼を窒化処理して得られる析出Ｃｒ窒化物中には、主成分としてＣｒとＮを含有するが、微量ながら、さらに鋼中の固溶Ａｌ、Ｔｉ、Ｍｎが固溶し、（Ｃｒ、Ａｌ、Ｔｉ、Ｍｎ）xＮyの結晶組成を示す窒化物が析出する。Ｃｒ、Ａｌ、ＴｉおよびＭｎの合計量との比（Ｎ／（Ｃｒ＋Ａｌ＋Ｔｉ＋Ｍｎ））は、およそ１／２となることから、上記析出形態を有するＣｒ窒化物の化学量論組成は、Ｃｒ2Ｎに近い成分であることが好ましい。
【００６２】
Ｎと、Ｃｒ、Ａｌ、ＴｉおよびＭｎの合計量との組成比（Ｎ／（Ｃｒ＋Ａｌ＋Ｔｉ＋Ｍｎ））によって、Ｃｒ主体の窒化物の形態、さらには、窒化物の密度およびサイズが変化する。
【００６３】
本発明者らは、後述する３Ｄ−ＡＰ装置を用いた元素分析の結果、上記Ｃｒ主体窒化物中の主成分であるＮ量とＣｒ量の比（Ｎ／Ｃｒ）が０．５未満となると、安定な窒化物が生成され難く、また、窒化物のサイズが小さくなるため硬化作用が減少することを確認した。
【００６４】
一方、このＮ量とＣｒ量の比（Ｎ／Ｃｒ）が０．８を超えると、上記の板状析出形態と異なる形態の窒化物が増加し、窒化物のサイズが大きくなり、密度が低下するため、硬化作用が減少することも確認している。
【００６５】
このような理由から、本発明において、上記Ｃｒ主体窒化物中のＮ量とＣｒ量の比（Ｎ／Ｃｒ）を０．５〜０．８の範囲内とするのが好ましい。なお、この窒化物中のＮ量とＣｒ量の比（Ｎ／Ｃｒ）は、後述する３Ｄ−ＡＰ装置を用いた元素分析により求められる。
【００６６】
また、上述した鋼最表面から０．２５ｍｍの深さにおける目標硬さをビッカース硬度（１００ｇ荷重）で５１５Ｈｖ以上とするためには、上記析出形態を有するＣｒ窒化物を表層中に高密度分散させることが必要であり、そのために、そのＣｒ窒化物の個数密度を、１×１０17ｃｍ-3以上とする。また、表層硬化による耐磨耗性向上をより高めるためには、好ましくは、表層２×１０17ｃｍ-3とする。
【００６７】
一方、Ｃｒ窒化物中のＮ量とＣｒ量の比（Ｎ／Ｃｒ）は、Ｃｒ窒化物析出物のサイズが非常に小さいため、この元素組成比を厳密に求める方法は、一般には確立されていないのが現状である。ＴＥＭの元素分析法として知られているＥＤＳ（Energy Dispersion X-ray Spectroscopy）法でも測定は不可能である。
【００６８】
そこで、本発明では、この微小サイズの析出物の組成を直接調べることができる３Ｄ−ＡＰ装置を用いて窒化物中のＮ量とＣｒ量の比（Ｎ／Ｃｒ）を直接測定した。３Ｄ−ＡＰ装置による分析法では、試料の構成原子を電界イオン化し、検出器に到達するまでの飛行時間を計測し、質量電荷比を求めることによって元素種を決定することができる。
【００６９】
鋼中のＣｒ窒化物について、その構成原子のＮは主としてＮ+イオンの質量電荷比（１４）として検出され、ＣｒはＣｒ2+イオンの質量電荷比として検出される。また、Ｃｒ窒化物は、ＣｒＮ2+複合イオンの質量電荷比としても検出されるため、これも元素分析に加えた。本発明鋼における窒化物の組成比（Ｎ／Ｃｒ）は、この方法を用いて決定した。
【００７０】
但し、Ｗ．Ｓｈａ，Ｌ．Ｃｈａｎｇ，Ｇ．Ｄ．Ｗ．Ｓｍｉｔｈ，Ｌｉｕｈｅｎｇ  ａｎｄ  Ｅ．Ｊ．Ｍｉｔｔｅｍｅｉｊｅｒ：Ｓｕｒｆａｃｅ  Ｓｃｉｅｎｃｅ  ２６６（１９９２）ｐ４１６−４２３．中に記載されているように、Ｎの一部（およそ３０％程度）はＮＮ+イオンとなり、Ｆｅ2+イオンと質量電荷比２８で重なるため分析が不可能となる。
【００７１】
したがって、３Ｄ−ＡＰによるＮ量の見積もりは過小評価である可能性があり、実際の、Ｃｒ窒化物中の（Ｎ／Ｃｒ）比は本発明で規定した範囲より少し大きい可能性がある。
【００７２】
なお、以上説明した本発明鋼の最表面から０．２５ｍｍの深さにおける、フェライト結晶中の｛００１｝面上に板状析出したＣｒ窒化物のサイズ、その個数密度、および、その窒化物中のＮ量とＣｒ量の比（Ｎ／Ｃｒ）は、例えば、ＴＥＭ、３Ｄ−ＡＰなどを用いて鋼材表層硬化層の析出物を解析することで定量することができる。
【００７３】
また、本発明軟窒化処理鋼の製造方法は特に規定する必要はなく、例えば、特許文献１等、従来から知られている製造方法により得られた軟窒化処理用鋼材を用い、通常の軟窒化処理方法を用い、その条件を調整して、目的とする所定深さに所定析出形態のＣｒ窒化物を生成すればよい。なお、品質や製造コストの観点から、窒化処理方法としては、尿素を熱分解してできるＣＯ＋ＮＨ3を利用したガス軟窒化処理方法が好ましい。
【００７４】
本発明軟窒化処理鋼の表層硬化層を形成するための好ましい窒化処理条件として、特に、窒化処理時の加熱温度を高目にしたり、処理時間を増加させることは、生産性およびコスト増加になる。また、析出窒化物の粗大化などを招き、フェライト結晶格子内での整合歪みの発生を阻害し、逆に非整合性が現れるなど、むしろ硬度低下が生じる原因となることもある。
【００７５】
本発明で規定するＣｒ含有鋼を、低めの加熱温度で短い処理時間で軟窒化処理することが、生産性向上およびコスト低減の点で好ましい。
【００７６】
以下に、本発明軟窒化処理鋼を製造するための好ましい形態の一例を説明する。なお、以下の製造方法に限定されるものではない。
【００７７】
まず、軟窒化処理する前の鋼材、つまり、軟窒化処理用の鋼材の製造形態の一例を説明する。
【００７８】
上記成分組成範囲にある鋼を連続鋳造等によりスラブ鋼片とし、この鋼片をそのまま、または、再加熱することにより１１５０〜１２５０℃の温度に加熱後、粗圧延し、仕上げ圧延を行なう。この際、仕上げ圧延は、Ａr3変態点以上のオーステナイト域で終了することが、延性などの特性を得るための組織制御の観点から望ましい。
【００７９】
上記仕上げ圧延後の巻き取りは、７００℃以下で実施する。なお、鋼材中にＣｕを０．８％以上含有する場合は、巻き取り後にゆっくり冷却すると、鋼材内部でのＣｕの析出が起こり、その析出硬化能のために、その後の加工性が悪くなるので、４００℃以下の温度域まで、１００／℃以上の速度で冷却することが望ましい。
【００８０】
なお、０．８％未満のＣｕを含有している鋼、または、Ｃｕを含有していない成分系の鋼の場合は、この急速冷却の必要はない。
【００８１】
本発明鋼は、軟窒化処理前には、穴拡げ性などのプレス成形性に優れた特性を有することを目的とするため、熱延鋼板の状態で軟窒化処理に供するのが望ましい。
【００８２】
しかし、必要に応じて、熱間圧延に引き続いて冷間圧延を行い、その後、再結晶熱処理を施し、この冷延鋼板を軟窒化処理してもよい。但し、この場合は、本発明が対象とする極低炭素ＩＦ鋼では、再結晶熱処理時の焼鈍温度がＡc3変態点を超えると、延性やｒ値などのプレス成形性が劣化するため、その温度の上限を９００℃とすることに配慮する必要がある。
【００８３】
また、再結晶工程に続く過時効条件も、引張り強度で４９０ＭＰａ以下として鋼材の加工性を確保するためには、その温度を３５０℃以下とすることが好ましい。
【００８４】
次に、これらの製造方法で得られた窒化処理用鋼材を窒化処理する場合の好ましい条件について説明する。通常、上記窒化処理用鋼材を自動車用部品または機械構造用部品などにプレス成形した後、この部品を窒化処理することにより表層を硬化させる。
【００８５】
ガス軟窒化処理においては、ＣＯ2＋Ｈ2＋Ｎ2＋ＮＨ3のガス雰囲気で、加熱温度：５４０〜６３０℃とし、処理時間：３〜５時間でガス軟窒化処理を施すのが好ましい。
【００８６】
一般には、生産性向上およびコスト低減の観点から、ガス軟窒化処理は、低温かつ短時間で行なうことが望ましい。本発明鋼は、Ｃｒを所定量含有するため、従来の窒化処理用鋼に比べて、窒化処理時に、低温かつ短時間の条件でも、鋼材表面から充分な深さ領域までＣｒ窒化物を生成することができるが、本発明鋼の上記析出形態のＣｒ窒化物を形成するためには、例えば、以下のような２段加熱処理を行なう方が好ましい。
【００８７】
つまり、ガス軟窒化処理において、第一窒化処理として、一次加熱温度：５７０〜６３０℃の比較的高温で、かつ、処理温度：１時間以内での短時間で処理し、その後、引き続き、第二窒化処理として、二次加熱温度：５４０〜６００℃の比較的低温で、かつ、処理温度：２〜４時間で処理を行うのが好ましい。
【００８８】
この方法を用いることにより、表層での窒化物の過剰な成長による鋼材内部への窒化拡散の阻害を抑制することができ、上述したような析出形態のＣｒ窒化物を高密度で、表層から充分な深さ範囲にわたって生成することが可能となる。
【００８９】
もちろん、窒化処理は、上記のような多段の軟窒化処理に限定する必要はなく、本発明で規定する成分組成の鋼材を窒化処理する際の条件調整により、本発明で限定する表層硬化層を形成することができればよい。
【実施例１】
【００９０】
本発明の実施例を、比較例と共に説明する。
【００９１】
表１に示した成分組成を有する鋼を種々溶解し、インゴットを製造した。表１に示す分析値は化学分析値であり、単位は「質量％」である。
【００９２】
【表１】
2005264318.tif 000003
【００９３】
インゴットは、１２５０℃で１時間の加熱を行った後、仕上げ温度９３０℃、仕上げ厚み２ｍｍで熱間圧延し、表１に示す鋼Ａ〜Ｃ、Ｅ〜Ｌ（Ｃｕ添加なし）は５８０℃の温度で巻き取り、熱延鋼板を作製した。また、表１に示す鋼Ｄ、Ｍ、Ｎ（Ｃｕ添加）は、同じ条件で熱間圧延後、３８０℃まで水冷後、放冷し、巻き取り、熱延鋼板を作製した。
【００９４】
次に、それぞれの熱延板からＪＩＳ  Ｚ  ２２０１に記載の５号試験片を採取、加工して、ＪＩＳ  Ｚ  ２２４１に記載の試験方法に従って引張り試験を行なった。引張り試験で測定された降伏応力（ＹＰ）と引張り強度（ＴＳ）を、表２に示す。
【００９５】
また、プレス成形性の指標として、全伸び特性と穴広げ性の試験を行い、それぞれを測定した。なお、穴広げ性試験においては、直径１０ｍｍの打ち抜き穴のバリを外側にして、６０°円錐ポンチにて押し広げ、クラックが板圧を貫通した時点での穴径（ｄ）と初期穴径（ｄ0）との比（ｄ／ｄ0）を求めた。全伸び（Ｅｌ）および穴広げ値（ｄ／ｄ0）の測定結果を、表２に示す。
【００９６】
表２に示すとおり、本発明で規定する成分組成の範囲内にある鋼Ａ〜Ｄ（鋼成分発明内）はいずれも、穴広げ値（ｄ／ｄ0）が２．５を超え、また、全伸び（Ｅｌ）も３５％を超えるものであり、優れたプレス成形性を有している。
【００９７】
一方、本発明で規定する成分組成の範囲から外れる鋼Ｅ〜Ｇ、ＭおよびＮ（鋼成分発明外）は、全伸び（Ｅｌ）は３４％以下、穴広げ値（ｄ／ｄ0）は２．２以下と、何れも不充分であり、プレス成形性は低い結果であった。
【００９８】
また、鋼Ｈ〜Ｌ（鋼成分発明外）は、本発明で規定する成分組成の範囲から外れる鋼ではあるものの、全伸び（Ｅｌ）は３５％以上、穴広げ値（ｄ／ｄ0）は２．５以上であり、プレス成形性は充分であった。
【００９９】
【表２】
2005264318.tif 000004
【０１００】
次に、加工性が良好であった本発明で規定する成分組成の範囲内にある鋼Ａ〜Ｄ（鋼成分発明内）と、本発明で規定する成分組成の範囲から外れるが加工性が良好であった鋼Ｈ〜Ｌ（鋼成分発明外）を用いて、さらに、それぞれの鋼を軟窒化処理した後、軟窒化処理鋼としての特性を調べた。
【０１０１】
窒化処理は、２段階窒化処理法を用い、ＣＯ2＋Ｈ2＋Ｎ2＋ＮＨ3のガス雰囲気中で、第一窒化処理後、第二窒化処理を行い、それぞれ表３に示した加熱温度と処理時間で実施した。なお、表３中の第一窒化処理および第二窒化処理には、加熱温度と処理時間を、それぞれ示す。表中の試験Ｎｏ．５を除き、コスト低減の観点から処理時間の合計が３時間以内とする２段階窒化処理を行った。
【０１０２】
軟窒化処理後の軟窒化処理鋼の特性評価は、表面から目的の深さ（０．２５ｍｍ、０．８ｍｍ）まで機械研磨した後、１００ｇ荷重のビッカース硬度試験を行い、ビッカース硬度（Ｈｖ）を測定して行った。また、機械研磨や電解研磨によって目的の深さ（０．２５ｍｍ、０．８ｍｍ）の試料を作製し、ＴＥＭと３Ｄ−ＡＰを用いて、窒化析出物の形状、サイズ、個数密度、成分比を調べた。これらの結果を、表３に示す。
【０１０３】
図１および図２には、表３に示す鋼Ｄの最表面から深さ０．１ｍｍにおいて、ＴＥＭおよび３Ｄ−ＡＰを用いて、それぞれ観察した析出物を示す。
【０１０４】
図１は、ＴＥＭ写真であり、これから平均７ｎｍの母相と整合した板状Ｃｒ窒化物が｛００１｝面上に高密度分布している様子が判る。また、図２は、３Ｄ−ＡＰによる元素マップであり、図１で観察されたＣｒ窒化物が、Ａｌ、Ｍｎを含むＣｒを主成分とする窒化物であることを示す。
【０１０５】
また、鋼Ｄは、Ｃｒと共に選択成分としてＣｕを含有する鋼であるが、図１および２の解析結果から、析出したＣｕ粒子はＣｒ窒化物と対になって存在することが判る（図２中で、矢印が対を示す）。なお、図２に示す元素マップは、各点が原子１個に対応し、これから、Ｃｒ窒化物中の成分比を正確に求めることが可能である。
【０１０６】
【表３】
2005264318.tif 000005
【０１０７】
表３において、試験Ｎｏ．１〜６は、同じ鋼Ａを用い、異なる窒化処理条件によって軟窒化処理を行なった実施例である。
【０１０８】
試験Ｎｏ．３および４は、最表面から０．２５ｍｍの深さにおけるＣｒ窒化物の析出形態（｛００１｝面上に板状析出、板状方向のサイズ：５〜１０ｎｍ、Ｎ量とＣｒ量の比（Ｎ／Ｃｒ）：０．５〜０．８、個数密度：１×１０17ｃｍ-3以上）が本発明範囲内である発明鋼であり、試験Ｎｏ．１、２、５および６は、本発明範囲から外れる比較鋼を示す。
【０１０９】
表３中、第一段、第二段の窒化処理温度が低温である場合には、窒素の内部拡散が充分には行われず、析出物の個数密度が充分に得られないため、目的の硬度が得られなかった。一方、高温または長時間の窒化処理では、Ｎの内部拡散は充分であるが、析出物の粗大化や、個数密度低減、非整合変化等が生じ、目的の硬度が得られなかった。
【０１１０】
また、試験Ｎｏ．７〜１４は、Ｎｏ．３（鋼Ａ）と同じ良好な窒化処理条件であるが、鋼Ｂ〜Ｌの異なる鋼種を用いて軟窒化処理を行なった実施例である。試験Ｎｏ．７〜９は、鋼中の成分組成が本発明範囲内である発明鋼、試験Ｎｏ．１０〜１４は本発明範囲から外れる比較鋼を用いて、同じ条件で軟窒化処理を行なった実施例である。
【０１１１】
また、表３に示すＣｒ窒化物の形状については、｛００１｝面上に板状析出したものはその長径、棒状のものはその長さ、直方体のものは最長の一辺、不定形のものは球形とした時のその直径を平均値で表した。
【０１１２】
表３から、鋼中の成分組成および最表面から０．２５ｍｍの深さにおけるＣｒ窒化物の析出形態のいずも本発明で規定する範囲内である試験Ｎｏ.３、４、７〜９の発明鋼は、最表面から０．２５ｍｍにおける硬度が５１５Ｈｖ以上と充分な表層硬度が得られた。
【０１１３】
また、これらの発明鋼の内で、試験Ｎｏ.９は、Ｃｒと共に選択成分としてＣｕを添加した鋼Ｄを窒化処理して得られた発明鋼である。この試験Ｎｏ.９の発明鋼の０．２５ｍｍ深さの硬度は、Ｃｕを添加しない他の発明鋼とほぼ同じであるが、０．８ｍｍ深さの硬度は、他の発明鋼に比べて２倍程度向上した。
【０１１４】
これは、上述したように、鋼Ｄを窒化処理して得られた鋼の元素マップ（図２）から明らかなように、Ｃｒ窒化物とＣｕ粒子が共存する表層硬化領域では、Ｃｕ粒子は、常に、Ｃｒ析出物と対となっているため、Ｃｕ粒子による硬度向上の寄与は少ない。
【０１１５】
しかし、内部側では、Ｃｒ窒化物は形成され難いため、Ｃｕ粒子の単独析出による硬度向上が顕著に現れるものと考えられる。
【０１１６】
一方、試験Ｎｏ.１２〜１４は、比較鋼として、ＣｒよりＮとの親和力が大きな、Ａｌ、Ｔｉ、Ｖ等の窒化物形成元素を多量に添加した鋼Ｊ〜Ｌを用いて試験Ｎｏ.３（鋼Ａ）と同じ最適な条件で窒化処理を実施した実施例である。その結果、極表層部のみの過度な硬化が起こり、それが内部への窒素拡散を阻害する結果、最表面から充分な厚みの硬化層は形成されず、０．２５ｍｍ深さでの硬度は低かった。
【０１１７】
また、試験Ｎｏ.１０は、比較鋼として、Ｃｒの添加量が本発明の範囲より少ない鋼Ｈを用い、試験Ｎｏ.１１は、比較鋼として、Ｃｒの添加量が本発明の範囲より多い鋼Ｉを用い、それぞれ試験Ｎｏ.３（鋼Ａ）と同じ最適な条件で窒化処理を実施した実施例である。
【０１１８】
その結果、いずれの比較鋼も、最表面から０．２５ｍｍ深さでのＣｒ窒化物の密度が本発明範囲より低くなり、０．２５ｍｍ深さの硬度が低下した。
【産業上の利用可能性】
【０１１９】
前述したように、本発明の適用により、従来に比べて、生産性およびコストを低下させることなく、軟窒化処理前には伸びフランジ性や穴拡げ性などのプレス成形性に優れ、かつ、軟窒化処理後には表面から充分な厚みで硬化層が形成された耐磨耗性に優れた軟窒化処理鋼を提供することができる。
【０１２０】
したがって、本発明によれば、自動車用または機械構造用の部品などを製造する際にプレス加工性を良好に維持しつつ耐磨耗性に優れた良好な品質の製品を高生産性かつ低コストで製造することができ、本発明が産業上に与える貢献は非常に多大なものである。
【図面の簡単な説明】
【０１２１】
【図１】Ｄ鋼を軟窒化処理後に透過型電子顕微鏡（ＴＥＭ）を用いて観察した表層深さ０．１ｍｍにおける析出物の組織写真を示す図である。
【図２】Ｄ鋼を軟窒化処理後に３次元アトムプローブ装置（３Ｄ−ＡＰ）を用いて解析して得られた表層深さ０．１ｍｍにおける析出物の元素マップを示す図である。
【図１】
2005264318.tif 000006
【図２】
2005264318.tif 000007